(57)【要約】【課題】立体感があり高級感のある、汚れにくい加飾フィルムを提供する。【解決手段】透明又は不透明の第一の合成樹脂フィルム２の上面に、光輝性のある絞３が形成され、この絞３の上に１層又は複数層からなる透明の第二の合成樹脂フィルム４が積層されている。【選択図】        図１
2005014374.tif 000002
【特許請求の範囲】
【請求項１】
透明又は不透明の第一の合成樹脂フィルムの上面に、光輝性のある絞が形成され、この絞の上に１層又は複数層からなる透明の第二の合成樹脂フィルムが積層されている加飾フィルム。
【請求項２】
絞が、縦断面においてのこぎり状の山形をしているか、或いはのこぎり状の山形からなる山形群が複数個平面から見て方向を変えて組み合わされてなるものである請求項１に記載の加飾フィルム。
【請求項３】
第一の合成樹脂フィルムが光輝性を有する合成樹脂からなる請求項１又は２に記載の加飾フィルム。
【請求項４】
絞の表面に光輝材を含有するコーティング剤が塗布されている請求項１〜３に記載の加飾フィルム。
【請求項５】
第二の合成樹脂フィルムが、絞と接する側を軟質層とする、軟質層と硬質層の複数層構造からなる請求項１〜４に記載の加飾フィルム。
【請求項６】
第一の合成樹脂フィルムと、第二の合成樹脂フィルム又は第二の合成樹脂フィルムの軟質層とのメルトフローレイトの差が０．５〜５０ｇ／１０分である請求項１〜５に記載の加飾フィルム。
【請求項７】
第一及び（又は）第二の合成樹脂フィルムにつや消し用の絞が形成されている請求項１〜６に記載の加飾フィルム。
【請求項８】
第一及び（又は）第二の合成樹脂フィルムに着色及び（又は）模様が付されている請求項１〜７に記載の加飾フィルム。
【発明の詳細な説明】
【０００１】
【発明の属する技術分野】
本発明は、絞を有する加飾フィルムに関する。
【０００２】
【従来の技術】
建材、家電製品、カード類、自動車の内装用等に使用される加飾フィルムは、従来、熱可塑性の合成樹脂フィルムの表面に、絞ロールを用いて絞を転写したり、或いは熱可塑性の合成樹脂フィルムに柄を印刷したりして作られていた。
【０００３】
【発明が解決しようとする課題】
しかしながら、合成樹脂フィルムの表面に絞ロールを用いて絞を転写した加飾フィルムは、絞の凹部に汚れが溜まり、掃除しても深部まできれいにできないので汚れ易いという欠点がある。
【０００４】
また、皮絞等の絞を写真に撮り熱可塑性の合成樹脂フィルムに印刷（プリント）したものは、平面的で立体感や高級感がないために商品価値も低く、その用途も限定されていた。
【０００５】
さらに従来の加飾フィルムは、傷が付きやすく耐久性に問題があった。
【０００６】
本発明は、立体感があり高級感のある、汚れにくい加飾フィルムを提供することを目的としている。
【０００７】
【課題を解決するための手段】
本発明の加飾フィルムは、透明又は不透明の第一の合成樹脂フィルムの上面に、光輝性のある絞が形成され、この絞の上に１層又は複数層からなる透明の第二の合成樹脂フィルムが積層されている。
【０００８】
絞は皮絞、梨地、織物調、へアーライン、ラインと呼ばれているものなど、凹凸があればその種類は問わない。絞は光輝性を有し、その色は、無彩色でも有彩色でもよく、金色及び銀色等の金属色、メタリック調の色、虹彩色、光沢のある色等も含みその種類は問わない。
【０００９】
光輝性を有するようにするために、絞の構造が、縦断面においてのこぎり状の山形で複数の反射面（山の斜面）が平行に配置されている山形であったり、或いはこのようなのこぎり状の山形からなる山形群が複数個、平面から見て方向を変えて組み合わされてなるものであることができる。
【００１０】
また、第一の合成樹脂フィルム自体が光輝性を有する合成樹脂からなっていたり、絞の表面に光輝材を含有するコーティング剤が塗布されていてもよい。
【００１１】
第二の合成樹脂フィルムは、絞と接する側を軟質層とする、軟質層と硬質層の複数層構造からなっていてもよい。さらに製造時に絞が壊されないように第一の合成樹脂フィルムと、第二の合成樹脂フィルム又は第二の合成樹脂フィルムの軟質層とのメルトフローレイトの差は０．５〜５０ｇ／１０分であるのが好ましい。さらに、高級感乃至重厚感を出すために第一及び（又は）第二の合成樹脂フィルムにつや消し用の絞を形成してもよい。また透明の第一及び（又は）第二の合成樹脂フィルムに着色及び（又は）模様が付されていてもよい。
【００１２】
【発明の実施の形態】
図１において本発明による加飾フィルム１は、第一の合成樹脂フィルムである熱可塑性の合成樹脂フィルム２と、この上に積層された第二の合成樹脂フィルムである外表面４ａが平らな透明の熱可塑性の合成樹脂フィルム４からなっている。合成樹脂フィルム２は、透明でも不透明でもよく、透明の場合には裏面２ａ側からも絞が見えるようになる。不透明の場合には例えばＡＢＳ樹脂、ＰＰ（ポリプロピレン）、ＰＶＣ（ポリ塩化ビニル）、ＰＥＴ（ポリエチレンテレフタレート）等が使用され、また透明の場合には例えばＰＭＭＡ（ポリメチルメタアクリレート）、ＰＶＣ、ＰＥＴ等が使用される。合成樹脂フィルム２の厚さは、例えば１００〜４００μｍである。
【００１３】
合成樹脂フィルム２の上面には絞３が形成されている。絞３は、その縦断面がのこぎり状の山形でそれぞれの山の頂部３１が平行に、即ち図１で山の頂部３１が手前から後方に同じ高さ又は高さを変えながら山脈状に伸びている形状をしている。このような山形は、合成樹脂フィルム２の全面に平行に施されていてもよいし、或いは、このようないくつかの平行な反射面を有するのこぎり状の山形からなる山形群の組が、平面（図１の外表面４ａの方向）から見て複数、種々方向を変えて組み合わされているようになされているものでもよい。このように山の斜面３２が平行に複数個配置されていると反射光が平行となり高い光輝性が得られる。山の縦断面形状は三角形でも半円形でもその形状は問わない。
【００１４】
なお絞３は山脈状でなく無数の単独の山の集合体でも良く、各山の大きさや高さは同じでも或いは異なっていてもよい。また各山の横断面形状は円形でも多面体や星型でもよい。さらに山脈状の山でも単独の山の場合でも、山の斜面（反射面）にへこみやでっぱりがあったり、山の頂上が尖らずに平らや斜めにカットされていてもよい。
【００１５】
絞はこのような山形に限らず、皮絞、梨地、織物調、ヘアーライン、ラインと呼ばれているものであってもよい。
【００１６】
絞の深さは例えば５０〜３００μｍであることができるが、この深さは合成樹脂フィルム２及び４の厚さや、要求される立体感の程度等により適宜決定される。
【００１７】
絞３は光輝性を有する。絞３の色は無彩色でも有彩色でも、金色や銀色等の金属色、メタリック調の色、虹彩色、光沢のある色等あらゆる色であることができ、これらのうちの１色又は複数の色からなっている。絞３が光輝性を有するようにする為に、合成樹脂フィルム２に、例えばフレーク状や粉状の金属等の光輝材を練り込んだ光輝性を有する合成樹脂を使用したり、光輝材を含有するコーティング剤が絞３に塗布使用される。このようなコーティング剤としては例えばアルミニウム顔料、真珠光沢顔料及びこれらを含有する塗料等がある。また絞３に非光輝性の塗料等を塗りその上に光輝性を有する透明のコーティング剤（光沢剤を含む）を塗布してもよい。
【００１８】
なお絞３の色は、黒を含むあらゆる色であることができるが、例えば黒１色だと光があたった場合、陰とそれ以外の部分との区別が付きにくいので立体感がでにくい。従って、黒や黒に近い灰色など、例えばマンセル値の明度が０〜１．０である色のように、陰とそれ以外の部分との区別が付きにくい色を用いる場合は、他の色と組み合わせたり、黒（黒に近い灰色なども含む。以下同じ）以外の色を基調として黒を部分的に使用する等の使い方が好ましい。部分的な使用としては、例えば、ある特定な範囲だけを黒にしたり、或いは上述の山形の絞の各片側の斜面を黒く塗り陰を積極的に表示するなどの使い方がある。
【００１９】
第二の合成樹脂フィルムである合成樹脂フィルム４は厚さが、例えば１００〜５００μｍで、１層構造でもよいが例えば軟質層と硬質層の複数層構造であってもよい。図１では２層からなり、下層４１は軟質の合成樹脂からなり、傷が付くのを防止する上層４２は硬質の合成樹脂からなる。下層（軟質層）４１には例えばＰＭＭＡ、ＰＶＣ、ＰＥＴ、上層（硬質層）４２には例えばＰＭＭＡ、ＰＶＣ、ＰＥＴ、ポリフッ化ビニリデンとＰＭＭＡの複合体が使用できる。軟質層４１の硬度はＪＩＳ鉛筆硬度（ＪＩＳ  Ｋ５４００）で２Ｂ〜６Ｂ、硬質層４２の硬度は２Ｈ〜Ｆであるのが好ましい。
【００２０】
また合成樹脂フィルム２と、合成樹脂フィルム４の軟質層４１（合成樹脂フィルム４が１層からなる場合には合成樹脂フィルム４）とのメルトフローレイト（ＭＦＲ）の差は０．５〜５０ｇ／１０分であるのが好ましい。差が０．５ｇ／１０分未満では合成樹脂フィルム４の軟質層４１（又は合成樹脂フィルム４）を合成樹脂フィルム２に積層する際の加熱の際に合成樹脂フィルム２がつぶれて絞３の形状が不鮮明になる。また差が５０ｇ／１０分を超えると、合成樹脂フィルム４の軟質層４１が絞３の深部まで入っていかず、空気溜ができ見てくれが悪い不良品となる可能性が高い。
【００２１】
合成樹脂フィルム２の裏面２ａには必要に応じて粘着材層（図示せず）を設けてもよい。
【００２２】
なお、合成樹脂フィルム２の裏面２ａ、合成樹脂フィルム４の外表面４ａ、合成樹脂フィルム４の上層４２の下面、下層４１の上面等につや消し用の絞を形成してもよい。
【００２３】
さらに、透明の合成樹脂フィルム２及び（又は）合成樹脂フィルム４に、着色したり模様を付して、絞３と相俟って意匠性を高めてもよい。着色は合成樹脂フィルムの透明性を生かすように行われる。また合成樹脂フィルム４の上層４２と下層４１とは互いに色が異なってもよい。
【００２４】
【発明の効果】
本発明の加飾フィルムでは、透明又は不透明の第一の合成樹脂フィルムの上面に、光輝性のある絞が形成され、その上に第二の合成樹脂フィルムが積層されているので、絞の立体性がそのまま生かされ、しかも絞は光輝性を有しているので、光を良く反射し、見る方向によって光の反射が異なり、また陰の出方が異なるので、立体感があり高級感のある加飾フィルムが得られる。
【００２５】
また絞の上に１層又は複数層からなる透明の合成樹脂フィルムが積層されているので、汚れが絞の中に入りこまず、汚れにくく、また傷つき難い加飾フィルムが得られる。
【００２６】
さらに絞が、縦断面においてのこぎり状の山形か、或いはのこぎり状の山形からなる山形群が複数個、平面から見て互いに方向を変えて組み合わされていると、反射光が揃うので高光輝性が得られ立体感が強調され、しかも見る方向により絞模様が異なって見える。
【００２７】
また、第一の合成樹脂フィルム自体が光輝性を有する合成樹脂からなっていると、別途、絞に着色する必要がないため製造が楽になる。また光輝材を含有する透明又は有色のコーティング剤を塗布使用すると、絞を第一の合成樹脂フィルムの色とは異なる任意の色にしたり、絞に施された非光輝性の着色に光輝性を付与することができる。
【００２８】
第二の合成樹脂フィルムが、絞と接する側を軟質層とする、軟質層と硬質層の複数層構造からなっていると、絞の立体性が損なわれずに、表面が傷付きにくい加飾フィルムにすることができる。
【００２９】
第一の合成樹脂フィルムと、第二の合成樹脂フィルム又は第二の合成樹脂フィルムの軟質層とのメルトフローレイトの差が０．５〜５０ｇ／１０分であると、製造の際に絞の立体性が損なわれず、また絞の細部にまで第二の合成樹脂フィルム又は第二の合成樹脂フィルムの軟質層が入りこみ、空気溜まりを作らないので、不良品の発生率を減少させることができる。
【００３０】
第一及び（又は）第二の合成樹脂フィルムにつや消し用の絞が形成されていると、透明の場合とは異なった高級感乃至重厚感ある加飾フィルムが得られる。
【００３１】
透明の第一及び（又は）第二の合成樹脂フィルムに着色及び（又は）模様が付されていると絞の色や形状と相俟って意匠性を高め高級感のある加飾フィルムが得られる。
【図面の簡単な説明】
【図１】本発明の加飾フィルムの断面図。
【符号の説明】
１  加飾フィルム
２  第一の合成樹脂フィルム
３  絞
４  第二の合成樹脂フィルム
４１  下層（軟質層）
４２  上層（硬質層）
【図１】
2005014374.tif 000003